【手続補正書】
【提出日】平成28年2月1日(2016.2.1)
【手続補正１】
【補正対象書類名】明細書
【補正対象項目名】０１５４
【補正方法】変更
【補正の内容】
【０１５４】
得られたフィルムの耐破壊性を、ＤＩＮ１４４７７またはＥＮ３８８試験に準拠して、１ｍｍ／分の速度で、先端に球状のボールを有するロッドであって、ロッドの直径が２ｍｍであり、球状のボールの直径が２．５ｍｍであるロッドを用いて試験した。これらの試験において、ロッドを内側の層（層１１）とに接触させて配置した。結果を表１および２に示している。実施例１は良好な耐破壊性を有した。
次に、本発明の好ましい態様を示す。
１．  同時押出多層フィルム構造体であって、
少なくとも１種類の環状オレフィンコポリマーと少なくとも１種類のアイオノマーまたはポリオレフィンとを含む少なくとも１つの耐破壊性層と；
少なくとも１つの結合層と；
少なくとも１つのシーラント層とをこの順序で含み；
前記フィルムは、一軸延伸または二軸延伸のいずれかが行われ、トリプルバブルプロセスによって得られ；前記フィルム構造体が少なくとも２Ｊ／ｍｍの耐破壊性を有し、前記耐破壊性は、ＤＩＮ１４４７７に準拠して、１ｍｍ／分の速度の速度で、先端に球状のボールを有するロッドを使用して測定され、前記ロッドの直径は２ｍｍであり、前記球状のボールの直径は２．５ｍｍである、多層フィルム構造体。
２．  前記フィルム構造体の耐破壊性が２〜１０Ｊ／ｍｍである、上記１に記載の多層フィルム構造体。
３．  前記少なくとも１つの耐破壊性層が、少なくとも１種類の環状オレフィンコポリマーおよび少なくとも１種類のアイオノマー、少なくとも１種類の環状オレフィンコポリマーおよびポリエチレン、あるいは少なくとも１種類の環状オレフィンコポリマーおよびポリプロピレンを含み、前記結合層が、オレフィンホモポリマーおよび／またはコポリマー、好ましくはポリエチレンホモポリマーまたはコポリマー、プロピレンホモポリマーまたはコポリマー、あるいはそれらの混合物、あるいはエチレンコポリマー、好ましくはエチレンα−オレフィンコポリマー、エチレン酢酸ビニルコポリマー、エチレン（メタ）アクリル酸アルキルコポリマー、あるいは酸、無水物、またはエポキシドの官能基で変性されたポリマーまたはコポリマーを含み；前記シーラント層が、ポリエチレン、プロピレンホモポリマーおよびコポリマー、エチレンコポリマー、好ましくはエチレン（メタ）アクリル酸コポリマー、およびそれらの対応するアイオノマー、および／またはそれらの混合物から選択されるオレフィンホモポリマーおよび／またはコポリマーを含む、上記１または２に記載の多層フィルム構造体。
４．  少なくとも１つの障壁層をさらに含み、前記障壁層が、前記少なくとも１つの耐破壊性層および前記少なくとも１つのシーラント層の間に存在し、好ましくは前記障壁層が、エチレンビニルアルコールコポリマー（ＥＶＯＨ）、ＣＯＣ、ならびにそれらとポリエチレン、ポリビニルアルコール、およびポリアミドとのブレンドを含む、上記１〜３のいずれか一項に記載の多層フィルム構造体。
５．  前記少なくとも１つの障壁層が、それぞれが独立してポリアミド、または環状オレフィンコポリマーとポリエチレンまたはポリプロピレンまたはアイオノマーとのブレンドを含む少なくとも２つの層の間のエチレンビニルアルコールコポリマーの層から本質的になる、上記４に記載の多層フィルム構造体。
６．  前記少なくとも１つの障壁層が、環状オレフィンコポリマーとアイオノマー、ポリエチレン、またはポリプロピレンとのブレンドを含む２つの層の間のエチレンビニルアルコールコポリマー（ＥＶＯＨ）の層からなり、ＥＶＯＨの前記層と、環状オレフィンコポリマーとアイオノマー、ポリエチレン、またはポリプロピレンとのブレンドを含む前記層との間に結合層を有してもよい、上記５に記載の構造体。
７．  前記少なくとも１つの障壁層が、ポリアミドを含む２つの層に隣接しそれらの間に存在するエチレンビニルアルコールコポリマー（ＥＶＯＨ）の層からなる、上記５に記載の構造体。
８．  少なくとも１種類の環状オレフィンコポリマーと、少なくとも１種類のアイオノマーまたはポリオレフィンとを含み、好ましくは前記ポリオレフィンがポリエチレンまたはポリプロピレンである、少なくとも２つの耐破壊性層と；
少なくとも１つの障壁層であって、前記少なくとも１つの障壁層が前記少なくとも２つの耐破壊性層の間に存在する、少なくとも１つの障壁層と；
少なくとも１つの結合層と；
少なくとも１つのシーラント層と、
を含む、上記１〜７のいずれか一項に記載の多層フィルム構造体。
９．  ポリアミド、ポリカーボネート、ポリエステル、好ましくはポリエチレンテレフタレート、またはポリオレフィンを含む外層をさらに含む、上記１〜８のいずれか一項に記載の構造体。
１０．  ＰＥＴ／結合層／耐破壊性層／ＣＯＣ＋ＰＥ／結合層／ＥＶＯＨ／結合層／ＣＯＣ＋ＰＥ／結合層／ＰＥの層を含み、ＰＥＴはポリエチレンテレフタレート外層を表し、前記耐破壊性層は、環状オレフィンコポリマーおよびアイオノマーのブレンド、あるいは環状オレフィンコポリマーおよびポリプロピレンのブレンドを含み、前記障壁層がＣＯＣ＋ＰＥ／結合層／ＥＶＯＨ／結合層／ＣＯＣ＋ＰＥを含み、ＰＥがポリエチレンシーラント層を表す、上記１〜９のいずれか一項に記載の構造体。
１１．  ＰＥＴ／結合層／耐破壊性層／ＣＯＣ＋ＰＥ／結合層／ＥＶＯＨ／結合層／ＣＯＣ＋ＰＥ／耐破壊性層／ＩＯの層を含み、ＰＥＴはポリエチレンテレフタレート外層を表し、各耐破壊性層は独立して、環状オレフィンコポリマーおよびアイオノマーのブレンド、あるいは環状オレフィンコポリマーおよびポリプロピレンのブレンドを含み、前記ＣＯＣ＋ＰＥ／結合層／ＥＶＯＨ／結合層／ＣＯＣ＋ＰＥは障壁層構造体であり、ＩＯはアイオノマーシーラント層を表す、上記１〜９のいずれか一項に記載の構造体。
１２．  前記耐破壊性層が、前記耐破壊性層の全重量を基準として１０〜９９重量パーセントの前記少なくとも１種類の環状オレフィンコポリマを含む、上記１〜１１のいずれか一項に記載の構造体。
１３．  上記１〜１２のいずれか一項に記載の同時押出多層フィルム構造体を含む包装物品。
１４．  同時押出多層フィルム構造体の製造方法であって、
多層フィルム構造体を同時押出して、同時押出管状フィルムを得るステップと；
第１のバブル中で前記同時押出管状フィルムを冷却するステップと；
第２のバブル中、加熱下で、前記同時押出管状フィルムを延伸して、延伸フィルムを得るステップと；
第３のバブル中、加熱下で、前記延伸フィルムを緩和させるステップとを含み；
前記管状多層フィルム構造体が、上記１〜１２のいずれか一項に記載の少なくとも１つの耐破壊性層を含む、方法。
１５．  前記延伸フィルムに対して一軸延伸または二軸延伸のいずれかが行われる、上記１４に記載の方法。
【手続補正２】
【補正対象書類名】特許請求の範囲
【補正対象項目名】全文
【補正方法】変更
【補正の内容】
【特許請求の範囲】
【請求項１】
同時押出多層フィルム構造体であって、
少なくとも１種類の環状オレフィンコポリマーと少なくとも１種類のアイオノマーまたはポリオレフィンとを含む少なくとも１つの耐破壊性層と；
少なくとも１つの結合層と；
ポリアミド、環状オレフィンコポリマー、あるいは環状オレフィンコポリマーとポリエチレンまたはポリプロピレンまたはアイオノマーとのブレンドをそれぞれ独立して含む少なくとも２つの層の間の、エチレンビニルアルコールコポリマー（ＥＶＯＨ）の層から本質的になる少なくとも１つの障壁層と；
少なくとも１つのシーラント層とをこの順序で含み；
前記フィルムは一軸延伸または二軸延伸のいずれかが行われる、多層フィルム構造体。
【請求項２】
請求項１に記載の同時押出多層フィルム構造体を含む包装物品。
【請求項３】
同時押出多層フィルム構造体の製造方法であって、
多層フィルム構造体を同時押出して、同時押出管状フィルムを得るステップと；
第１のバブル中で前記同時押出管状フィルムを冷却するステップと；
第２のバブル中、加熱下で、前記同時押出管状フィルムを延伸して、延伸フィルムを得るステップと；
第３のバブル中、加熱下で、前記延伸フィルムを緩和させるステップとを含み；
前記管状多層フィルム構造体が、請求項１に記載の少なくとも１つの耐破壊性層を含む、方法。